(57)【特許請求の範囲】
【請求項１】
力学特性が以下の（１）〜（５）の範囲にある織物からなる衣服用布帛であって、織物が、撚り係数Ｋが５．０以上である糸を使用して構成され、該糸がポリノジック、綿、麻、ウールの中から選ばれた１〜２種類の短繊維と、ポリエステルフィラメントとを含有する複合紡績糸、あるいは綿及び／又はポリエステル短繊維からなる糸であり、さらに浮き糸が２本以上ある部分と浮き糸が１本の部分の両方が存在する織組織からなることを特徴とする動的シルエットが美しい衣服用布帛。
１．９≦Ｂ／Ｍ≦３．６      （１）
０．７≦２ＨＢ／Ｍ≦１．１  （２）
ＥＭＴ≧１０                （３）
０．４９≦ＬＴ≦０．５８    （４）
２ＨＧ（Ｔ）≦２ＨＧ（Ｙ）  （５）
Ｂ：曲げ剛性（経・緯平均）（ｇｆ・ｃｍ２／ｃｍ）
２ＨＢ：曲げヒステリシス（経・緯平均）（ｇｆ・ｃｍ／ｃｍ）
Ｍ：目付（ｇ／ｃｍ２）
ＥＭＴ：伸長率（経または緯）（％）
ＬＴ：引張直線性（経）
２ＨＧ（Ｔ）：せん断ヒステリシス（経）  （ｇｆ／ｃｍ）
２ＨＧ（Ｙ）：せん断ヒステリシス（緯）（ｇｆ／ｃｍ）
【請求項２】
織物の撚り係数Ｋが６．５以上であることを特徴とする請求項１記載の動的シルエットが美しい衣服用布帛。
【請求項３】
複合紡績糸に用いるポリエステルフィラメントが、太細斑を有する中空ポリエステルフィラメント、単糸繊度が５〜２０デニールのポリエステルフィラメント、単糸繊度１〜３デニールのポリエステルフィラメントから選択された１あるいは２種類であることを特徴とする請求項１記載の動的シルエットが美しい衣服用布帛。
【請求項４】
減量加工してなることを特徴とする請求項１記載の動的シルエットが美しい衣服用布帛。
【請求項５】
請求項１記載の布帛を用いてなることを特徴とする動的シルエットが美しい衣服。
【発明の詳細な説明】
【０００１】
【発明の属する技術分野】
本発明は、パンツ、スカート、コート、ジャケット、ブラウス等を着用して、歩いたり動作したりする時に、衣服が揺れ動く様がエレガントで美しく見えるようなシルエットを形成することができる衣服用布帛および衣服に関する。
【０００２】
【従来の技術】
従来、張り腰のある布帛、ドレープ性に優れる布帛、仕立て映え・シルエットの美しい布帛の開発が、さまざまな手法を用いて行われている。手法としては、仮撚り加工、繊度限定、異型断面糸使い、密度限定、後加工の工夫等、いろいろと試みられている。このうち、張り腰は布帛曲げ特性、ドレープ性はドレープ係数、仕立て映えはＫＥＳの値から計算できるＴＡＶ、という項目である程度、測定・評価することも可能であるが、適当な範囲がどの程度なのかは明瞭になっておらず、評価方法はあいまいであった。
【０００３】
ましてや、歩いたり動作したりするときの動的シルエットについては、布帛のどのような特性が寄与しているのかほとんど把握されておらず、布帛の開発に着手することもできない状態であった。そのような状況下では、従来の張り腰、ドレープ性、仕立て映え、シルエットを向上させる手法が、動的シルエットをエレガントにみせる手法に利用できるかどうかもほとんどわからなかった。
【０００４】
【発明が解決しようとする課題】
本発明は、歩いたり動作したときに衣服が揺れ動く様がエレガントに見えるシルエットを形成することが可能な衣服用布帛および衣服を提供することを目的とする。
【０００５】
【課題を解決するための手段】
本発明は、かかる目的を達成するために、次の構成を有する。即ち、力学特性が以下の（１）〜（５）の範囲にある織物からなる衣服用布帛であって、織物が、撚り係数Ｋが５．０以上である糸を使用して構成され、該糸がポリノジック、綿、麻、ウールの中から選ばれた１〜２種類の短繊維と、ポリエステルフィラメントとを含有する複合紡績糸、あるいは綿及び／又はポリエステル短繊維からなる糸であり、さらに浮き糸が２本以上ある部分と浮き糸が１本の部分の両方が存在する織組織からなることを特徴とする動的シルエットが美しい衣服用布帛である。
１．９≦Ｂ／Ｍ≦３．６      （１）
０．７≦２ＨＢ／Ｍ≦１．１  （２）
ＥＭＴ≧１０                （３）
０．４９≦ＬＴ≦０．５８    （４）
２ＨＧ（Ｔ）≦２ＨＧ（Ｙ）  （５）
Ｂ：曲げ剛性（経・緯平均）（ｇｆ・ｃｍ２／ｃｍ）
２ＨＢ：曲げヒステリシス（経・緯平均）（ｇｆ・ｃｍ／ｃｍ）
Ｍ：目付（ｇ／ｃｍ２）
ＥＭＴ：伸長率（経または緯）（％）
ＬＴ：引張直線性（経）
２ＨＧ（Ｔ）：せん断ヒステリシス（経）  （ｇｆ／ｃｍ）
２ＨＧ（Ｙ）：せん断ヒステリシス（緯）（ｇｆ／ｃｍ）
上記を実現する方法として、織物の撚り係数Ｋが６．５以上である糸を用いることが望ましく、該布帛が減量加工されたものであることも望ましい。
【０００６】
以下、本発明について詳細に説明する。本発明の織物の力学特性に用いられる値はＫＥＳ（Ｋａｗａｂａｔａ（ｓ  Ｅｖａｌｕａｔｉｏｎ  Ｓｙｓｔｅｍ  ｆｏｒ  Ｆａｂｒｉｃｓ）を用いる。曲げ特性は、ＫＥＳ−ＦＢ２を使用して測定する。Ｂ、および２ＨＢの値は、織物の曲げ剛性および曲げヒステリシスを表す。測定は、２０ｃｍ×２０ｃｍの試料を間隔１ｃｍのチャックに把持し、曲率Ｋ＝−２．５〜＋２．５ｃｍ−１の範囲で、変形速度０．５０ｃｍ−１／ｓｅｃの等速度曲率の純曲げを行う。Ｂは試料の単位長さあたりの曲げモーメントＭと曲率Ｋとの曲線の傾斜を表す。ここでは、曲率Ｋ＝０．５と１．５の間の傾斜、曲率Ｋ＝−０．５と−１．５の間の傾斜を平均した値を用いる。また、２ＨＢとは、曲率Ｋ＝０．５〜１．５、およびＫ＝−０．５〜−１．５の範囲におけるヒステリシス幅の平均値のことである。ここでは、曲率Ｋ＝０．５，１．５，−０．５，−１．５の平均値を用いる。尚、本発明の場合、経方向と緯方向の平均値を用いる。
【０００７】
次に、ＥＭＴ、ＬＴについて説明する。この２項目は、織物の引張特性を表し、ＫＥＳ−ＦＢ１で測定する。ＥＭＴは伸長率、ＬＴは引張の線形性を示す。測定は、２０ｃｍ×２０ｃｍの試料を間隔５ｃｍのチャックに把持し、４．００×１０−３／ｓｅｃのひずみ速度で、最大荷重５００ｇｆ／ｃｍまで引張り、変形回復過程に移る。ＥＭＴは、最大荷重時の伸長率（％）である。ＬＴは、ＬＴ＝ＷＴ／ＷＯＴであり、ＷＯＴとは図１の斜線で囲まれた面積であり、ＷＴとは図１のドットで囲まれた部分であり、単位面積あたりの引張りエネルギー（ｇｆ・ｃｍ／ｃｍ２）を表す。
【０００８】
２ＨＧとは、せん断特性でありＫＥＳ−ＦＢ１で測定する。２ＨＧは織物のせん断特性のうち、せん断ヒステリシスを表す。測定は、２０ｃｍ×２０ｃｍの試料を間隔５ｃｍのチャックに把持し、せん断ずり速度０．４１７／ｓｅｃ（せん断ひずみ速度０．００８３４／ｓｅｃ）で、１０ｇｆ／ｃｍのせん断力を加えたのち、変形回復過程に移る。２ＨＧとは、せん断角０．５°におけるヒステリシスである。２ＨＧ（Ｔ）とは、経方向の値であり、２ＨＧ（Ｙ）とは、緯方向の値である。
【０００９】
尚、Ｍは目付であるが、２０℃、６５％ＲＨ環境で１２時間以上調湿した織物の重量から単位面積当たりの重量を算出する。
【００１０】
本発明の動的シルエットが美しい衣服とは、歩いたり動作したりしたときに衣服が揺れ動く様がエレガントに見えるシルエットを形成することが可能な衣服を意味する。具体的には、衣服を着用して歩行しているとき、パンツの場合、脚を伸ばすとスッと衣服に生じた皺が流れるように消えていったり、スカートやコートやジャケットの場合、歩行中緩やかな動きが見られ、落ち感がありスすっきりしたシルエットを形成することを意味する。
【００１１】
本発明および該衣服を構成する織物は、上記の方法で計測した値が次の範囲内にあることが重要である。曲げ特性は、曲げ剛性を目付けで割った値Ｂ／Ｍ、および曲げヒステリシスを目付けで割った値２ＨＢ／Ｍを用いる。曲げ特性単独の値では、歩行時のシルエットを十分に表現できないので、目付で割った値を用いることが必要である。Ｂ／Ｍの値が１．２〜５．０であり、かつ２ＨＢの値が０．５〜２．０の範囲にある織物であると、比較的曲げかたさと曲げ戻りやすさとのバランスがとれた状態であり、歩行、動作時に流れるような動きを形成することが可能である。さらに、Ｂ／Ｍの値が１．９〜３．６、２ＨＢ／Ｍの値が０．７〜１．１の範囲にあると、よりエレガントな流れるような動きを形成することが可能である。具体的には、パンツを着用して歩行した時の脚がスッと伸びるシルエットを形成することが可能である。
【００１２】
また、引張り特性のＥＭＴ、ＬＴが次の範囲内にあることが重要である。伸長率ＥＭＴは経または緯方向が７％以上、かつ引張りの線形性ＬＴにおいて経方向の値が０．４〜０．６の範囲にあると、歩行、動作による皺、ひだの生じ方が緩やかで、かつ消え方も緩やかになり流れるような動きを形成しやすい役割を果たす。さらに、経または緯方向の伸長率ＥＭＴが１０％以上、かつ引張りの線形性ＬＴにおいて経方向の値が０．４９〜０．５８の範囲であると、ほどよい流れを形成することができよりエレガントに見える。なお、伸長率ＥＭＴの上限については特になく、他の特性を満たすことができれば問題はない。
【００１３】
また、せん断特性の２ＨＧの値が、（経方向の値）−（緯方向の値）≦０．１５であると落ち感がでやすく、パンツを着用したときのスッと伸びる脚のシルエットや、コートやジャケットでのすっきりした美しいシルエットを形成することができる。さらに、経方向の値が緯方向の値以下であるとよりエレガントな美しい動的シルエットを形成することが可能である。尚、経方向の値とは、経糸をチャック間に挟んで計測した値であり、緯方向の値とは、緯糸をチャック間に挟んで計測した値である。
【００１４】
以上の範囲内にある織物であれば、エレガントで美しい動的シルエットを形成することが可能である。これらを実現する手法にはさまざまな方法があるが、具体的な方法について次に示す。
【００１５】
どのような素材を用いた場合であっても、使用する糸の撚り係数がＫ＝５．０以上であることが肝要である。好ましくはＫ＝６．５以上であることが望ましい。強撚にすることにより、適度な曲げ剛性と曲げ戻り性、さらには伸長率を織物に付与することが可能になる。
【００１６】
さらに、織物の場合は、糸と糸の間の動きを良くするために、浮き糸が２本以上ある部分と浮き糸が１本の部分の両方が存在する織組織であることが必要である。具体的には、ピケ、バーズアイ、トリコチン等が挙げられる。
【００１７】
また、繊維と繊維あるいは、糸と糸との間の動きを良くするために、減量加工をすることも効果的である。具体的には、アルカリ減量をすることである。尚、密度、組織によって適当な減量率は異なるが、３〜１５％の減量率が織物の剛性を保ちつつ戻り性を付与できるので適当である。望ましくは５〜１０％程度であるとより剛性と戻り性のバランスがとれ、エレガントなシルエットを形成しやすい。なお、減量効果を保持するため、加工工程は連続式ではなくバッチ式が望ましい。
【００１８】
用いる素材は、撚り、組織、減量の効果を促進し、本発明の範囲内の性能を発揮させやすくする点から、ポリノジック、綿、麻のうち１〜２種類の短繊維と、ポリエステルフィラメントとを含有する複合紡績糸を使用する。より具体的には、ポリエステルフィラメントは、太細斑を有する中空ポリエステルフィラメント、単糸繊度が５〜２０デニールのポリエステルフィラメント、単糸繊度１〜３デニールのポリエステルフィラメントのうち、１〜２種類を使用することが好ましい。このような複合紡績糸を少なくとも一部に含有する織物であると、撚り、組織、減量効果を促進することが可能になる。また、綿及び／又はポリエステル短繊維からなる糸を使用する方法でも良いが、その場合、撚り係数をＫ＝６．５以上にすると本発明の所期の目的を達成することが容易となる。
【００１９】
【実施例】
次に実施例および比較例を示すが、本発明の衣服および織物は、以下の実施例のみに限定されるものではない。
【００２０】
（実施例１）
５０デニール２４フィラメントの太細斑を有する中空ポリエステルフィラメント（３８重量％）と、ポリノジック短繊維（６２重量％）からなる撚り係数Ｋ＝７．０の複合紡績糸（４０番手）で図２の組織の織物（経糸設計密度１５５本／インチ、緯糸設計密度９０本／インチ）を作成し、次いで、減量率６．５％でアルカリ減量した。
【００２１】
（参考例１）
３０デニール５フィラメントのポリエステルフィラメントにあらかじめ５００Ｔ／Ｍの撚りを付与し、該フィラメントと太細斑を有する中空５０デニール２４フィラメントのポリエステルフィラメントと、ポリノジック短繊維からなる撚り係数Ｋ＝７．０の複合紡績糸（４０番手）で図２の組織の織物（経糸設計密度１５５本／インチ、緯糸設計密度９０本／インチ）を作成した。次いで、減量率７．８％で減量した。
【００２２】
（実施例２）
５０デニール２４フィラメントのポリエステルフィラメント（３８重量％）と、ポリノジック短繊維（３６重量％）および麻（２６重量％）からなる撚り係数Ｋ＝７．０の複合紡績糸（４０番手）で図３の組織の織物（経糸設計密度１５５本／インチ、緯糸設計密度９０本／インチ）を作成した。次いで、減量率６．０％で減量した。
【００２３】
（実施例３）
３０デニール５フィラメントのポリエステルフィラメントと、ポリノジック短繊維（５０重量％）とからなる複合紡績糸（撚り係数Ｋ＝３．７）に、１０００Ｔ／Ｍの撚りを付与した３０デニール１８フィラメントのポリエステルフィラメントを追撚方向に７００Ｔ／Ｍ交撚した複合紡績糸（２２番手）を経糸に用い、太細斑を有する中空ポリエステルフィラメントに１４００Ｔ／Ｍの撚りを付与した糸を緯糸に用い、図４の組織の織物（経糸設計密度１１５本／インチ、緯糸設計密度８０本／インチ）を作成した。次いで、減量率８．５％で減量した。
【００２４】
（参考例２）
２０デニールのポリエステルモノフィラメント（２０重量％）と、ポリノジック短繊維からなる撚り係数Ｋ＝６．５の複合紡績糸（４０番手）を用いて、天竺組織の編物を作成した。
【００２５】
（参考例３）
綿１００％の撚係数Ｋ＝３．２の糸を、追撚方向に撚り係数Ｋ＝５．０の撚りをかけて作成した双糸を用いて、天竺組織の編物を作成した。
【００２６】
（比較例１）
実施例１の撚り係数Ｋ＝７．０の複合紡績糸を用い、平織り組織にした織物を作成した。減量率は６．５％である。
【００２７】
（比較例２）
実施例１の撚り係数Ｋ＝７．０の複合紡績糸を用い、同様の織り組織の織物を作成した。減量加工は実施しなかった。
【００２８】
（比較例３）
実施例１の撚り係数Ｋ＝３．５の複合紡績糸を用い、同様の織り組織の織物を作成した。減量率は６．５％である。
【００２９】
織物の力学特性の評価結果を表１に示す。
【００３０】
パンツを縫製し、着用して歩行している姿をビデオカメラに撮り、パンツのシルエットがエレガントで美しいかどうかを目視評価した。主として、歩行中に生じる皺の消え方に流れが見られるかどうかで、エレガントなシルエットかどうかを判断した。歩行者はウォーキングの勉強をした者であり、評価は織物の風合い評価に精通しており、かつ、縫製品の出来映えの評価を熟練者により行なった。その結果を表２に示す。
【００３１】
【表１】
0004131350.tif 000002
【００３２】
【表２】
0004131350.tif 000003
【００３３】
表１の結果から、実施例は、本発明の織物の力学特性範囲内にあるのに対し、比較例は、いずれかの項目で範囲外の値を示す。
【００３４】
表２の結果から、実施例の織物で縫製したパンツは、非常にエレガントで美しいシルエットが形成されることを確認した。
【発明の効果】
本発明により得られた布帛から構成される衣服は、従来にない歩行時のシルエットがエレガントで美しく見える効果を有する。
【図面の簡単な説明】
【図１】引張り特性測定カーブ。
【図２】実施例１の織り組織図。
【図３】実施例２の織り組織図。
【図４】実施例３の織り組織図。
【符号の説明】
ε：引張りひずみ（伸び／初期長）
εｍ：εの最大値
Ｆ：単位幅当たりの引張り力（ｇｆ／ｃｍ）
Ｆｍ：Ｆの最大値
ＷＯＴ：Ｆｍ・εｍ／２（斜線で囲まれた部分）
ＷＴ：∫εｍ０Ｆｄε（ｇｆ・ｃｍ／ｃｍ２）（ドットで囲まれた部分）
【図１】
0004131350.tif 000004
【図２】
0004131350.tif 000005
【図３】
0004131350.tif 000006
【図４】
0004131350.tif 000007